【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
（ａ）実質的にゼオライトを含まない少なくとも１重量％の酸性金属酸化物；（ｂ）金属酸化物として測定して少なくとも０．５重量％のアルカリ金属、アルカリ土類金属およびそれらの混合物から成る群から選ばれる金属；および（ｃ）少なくとも０．１重量％の酸素貯蔵希土類金属酸化物、酸素貯蔵遷移金属酸化物、およびこれらの混合物から成る群から選ばれる酸素貯蔵金属酸化物成分を含んで成る金属酸化物組成物の製造法において、該方法は
（ｉ）解膠された酸性金属酸化物、および最終組成物中において少なくとも０．５重量％のアルカリ金属および／またはアルカリ土類金属を与えるのに十分な量で随時存在するアルカリ金属、アルカリ土類金属またはこれらの混合物から成る群から選ばれる金属を含む固体分含量が１０〜３０重量％の水性スラリをつくり；
（ｉｉ）該解膠された酸性金属酸化物を含むスラリを、最終組成物中に少なくとも０．１重量％の酸素貯蔵金属酸化物を与えるのに十分な量の酸素貯蔵金属の塩と混合し、この際該酸素貯蔵金属は酸素貯蔵希土類金属、酸素貯蔵遷移金属、およびこれらの混合物から成る群から選び；
（ｉｉｉ）随時、最終組成物中において全部で少なくとも１．０重量％の酸性金属酸化物を与えるのに十分な量の付加的な酸性金属酸化物原料を該スラリに加え；
（ｉｖ）得られたスラリを摩砕してスラリ中に含まれる固体の粒子の大きさを１０ミクロン以下にし；
（ｖ）摩砕したスラリを噴霧乾燥して平均粒径が４５μｍ超の粒子をつくり；
（ｖｉ）噴霧乾燥した粒子を対応する金属酸化物を生じ成分（ａ）〜（ｃ）を含んで成る金属酸化物の組成物が得られるのに十分な温度で十分な時間の間カ焼することを特徴とする方法。
【請求項２】
該酸性金属酸化物を含むスラリは、（１）最終組成物中に少なくとも１重量％の解膠された酸性金属酸化物を与えるのに十分な量の、ゼオライトを実質的に含まない酸性金属酸化物を含む水性スラリをつくり、この際該スラリは１０〜３０重量％の固体分含量を有するようにし、（２）このスラリに，該酸性金属酸化物を解膠して最終組成物中において金属酸化物として測定してアルカリ金属、アルカリ土類金属およびこれらの混合物から成る群から選ばれる金属を少なくとも０．５重量％与えるのに十分な量のアルカリ金属の塩基、アルカリ土類金属の塩基およびこれらの混合物から成る群から選ばれる塩基を加えることによりつくられることを特徴とする請求項１記載の方法。
【請求項３】
該酸性金属酸化物を含むスラリは、（１）最終組成物中に少なくとも１重量％の解膠された酸性金属酸化物を与えるのに十分な量の，ゼオライトを実質的に含まない酸性金属酸化物を含む水性スラリをつくり、この際該スラリは１０〜３０重量％の固体分含量を有するようにし、（２）該酸性金属酸化物を含むスラリに該酸性金属酸化物を解膠するのに十分な量の酸を加えることによりつくられることを特徴とする請求項１記載の方法。
【請求項４】
酸素貯蔵金属の塩は少なくとも１種の酸素貯蔵希土類金属を含んで成ることを特徴とする請求項１、２または３記載の方法。
【請求項５】
酸性金属酸化物を完全に解膠するのに十分な時間および十分な温度においてスラリを熟成する段階（３）をさらに含むことを特徴とする請求項２記載の方法。
【請求項６】
塩基はアルカリ金属の塩基であることを特徴とする請求項２記載の方法。
【請求項７】
該塩基はアルカリ土類金属の塩基であることを特徴とする請求項２記載の方法。
【請求項８】
酸性金属酸化物を完全に解膠するのに十分な時間および十分な温度において解膠された酸性金属酸化物を含むスラリを熟成する段階（３）をさらに含むことを特徴とする請求項３記載の方法。
【請求項９】
酸性金属酸化物を含むスラリに加える酸の量は酸性金属酸化物１モル当たり０．０１〜１．０モルであることを特徴とする請求項３記載の方法。
【請求項１０】
酸は塩酸、硫酸、燐酸、硝酸、蟻酸、酢酸、およびこれらの混合物から成る群から選ばれることを特徴とする請求項３記載の方法。
【請求項１１】
最終組成物において金属酸化物として測定して少なくとも０．５重量％のアルカリ金属および／またはアルカリ土類金属を与えるのに十分な量のアルカリ金属の塩、アルカリ土類金属の塩またはこれらの混合物から成る群から選ばれる塩の少なくとも１種の水溶液で該カ焼した金属酸化物の粒子を処理する段階（ｖｉｉ）をさらに含むことを特徴とする請求項３記載の方法。
【請求項１２】
（ａ）実質的にゼオライトを含まない少なくとも１重量％の酸性金属酸化物；（ｂ）金属酸化物として測定して少なくとも０．５重量％のアルカリ金属、アルカリ土類金属およびそれらの混合物から成る群から選ばれる金属；および（ｃ）少なくとも０．１重量％の酸素貯蔵希土類金属酸化物、酸素貯蔵遷移金属酸化物、およびこれらの混合物から成る群から選ばれる酸素貯蔵金属酸化物成分を含んで成る金属酸化物組成物の製造法において、該方法は
（１）固体分濃度が１０〜３０重量％で、最終組成物中において少なくとも１重量％の酸性金属酸化物を与えるのに十分な量の酸性金属酸化物を含んで成る酸性金属酸化物の水性スラリをつくり、
（２）該スラリに該酸性金属酸化物を解膠し最終組成物中において金属酸化物として測定して少なくとも０．５重量％のアルカリ金属および／またはアルカリ土類金属を与えるのに十分な量のアルカリ金属および／またはアルカリ土類金属の塩基を加え、
（３）スラリの中で該酸性金属酸化物を完全に解膠するのに十分な温度および十分な時間において該塩基で解膠した酸性金属酸化物を含むスラリを熟成し、
（４）最終組成物中において少なくとも０．１重量％の少なくとも１種の酸素貯蔵金属酸化物を与えるにに十分な量の酸素貯蔵金属の塩を該解膠した酸性金属酸化物のスラリに加え、
（５）随時、最終組成物中に全部で少なくとも１重量％の酸性金属酸化物を与えるのに十分な量で付加的な酸性金属酸化物原料を該スラリに加え、
（６）得られたスラリを最終スラリ中において５〜２５重量％の固体分含量を与えるのに十分な量の水で希釈し、
（７）該スラリを摩砕してスラリ中に含まれる材料の粒子の大きさを１０ミクロン以下に減少させ、
（８）摩砕されたスラリを噴霧乾燥して平均粒径が４５μｍ超の粒子をつくり、
（９）該噴霧乾燥された粒子を揮発分を除去するのに十分な温度で十分な時間の間乾燥し、
（１０）該乾燥した粒子を対応する金属酸化物が生成し成分（ａ）〜（ｃ）を含んで成る金属酸化物組成物が得られるのに十分な温度および時間でカ焼することを特徴とする方法。
【請求項１３】
該塩基はアルカリ金属の塩基であることを特徴とする請求項１２記載の方法。
【請求項１４】
該塩基はアルカリ土類金属の塩基であることを特徴とする請求項１３記載の方法。
【請求項１５】
該解膠した酸性金属酸化物を含むスラリを室温〜９０℃の温度で３０分〜４時間の間熟成させることを特徴とする請求項１２記載の方法。
【請求項１６】
酸素貯蔵金属の塩は少なくとも１種の酸素貯蔵希土類金属を含んで成ることを特徴とする請求項１２記載の方法。
【請求項１７】
段階（７）においてスラリを摩砕し粒子の大きさを５μｍ以下にすることを特徴とする請求項１２記載の方法。
【請求項１８】
段階（８）において噴霧乾燥した粒子は平均粒径が５０〜２００μｍであることを特徴とする請求項１２記載の方法。
【請求項１９】
段階（１）〜（１０）は順次行なわれることを特徴とする請求項１２記載の方法。
【請求項２０】
酸性金属酸化物はアルミナ、シリカアルミナ、ランタナアルミナ、ジルコニアアルミナ、およびこれらの混合物から成る群から選ばれることを特徴とする請求項２または３記載の方法。
【請求項２１】
酸性金属酸化物はアルミナ、シリカアルミナ、ランタナアルミナ、ジルコニアアルミナ、およびこれらの混合物から成る群から選ばれることを特徴とする請求項１２記載の方法。
【請求項２２】
酸性金属酸化物はさらに少なくとも１種の安定化用の金属酸化物を含んで成ることを特徴とする請求項２または３記載の方法。
【請求項２３】
金属酸化物組成物上において金属として測定して少なくとも０．１ｐｐｍの貴金属を与えるのに十分な量の少なくとも１種の貴金属を含んで成る塩の水溶液をカ焼した金属酸化物組成物と接触させること更に含んでなることを特徴とする請求項１、２または３記載の方法。
【請求項２４】
金属酸化物組成物上において金属として測定して少なくとも０．１ｐｐｍの貴金属を与えるのに十分な量の少なくとも１種の貴金属を含んで成る塩の水溶液をカ焼した金属酸化物組成物と接触させることを更に含んでなることを特徴とする請求項１２記載の方法。
【請求項２５】
該塩は白金、パラジウム、イリジウム、ロジウム、オスミウム、ルテニウム、レニウム、およびこれらの混合物から成る群から選ばれる少なくとも１種の貴金属を含んで成ることを特徴とする請求項２３記載の方法。
【請求項２６】
酸性金属酸化物はさらに少なくとも１種の安定化用の金属酸化物を含んで成ることを特徴とする請求項１２記載の方法。
【請求項２７】
酸素貯蔵金属酸化物塩はさらに少なくとも１種の安定化用の金属酸化物を含んで成ることを特徴とする請求項１または１２記載の方法。
【手続補正２】
【補正対象書類名】明細書
【補正対象項目名】００８８
【補正方法】変更
【補正の内容】
【００８８】
図５においては、添加物Ａ、ＢおよびＣは部分燃焼条件下においてＮＯxを転化させるのに極めて有効であることを示している。またこれらの添加物は部分燃焼に似せた低い酸素量において燃焼促進剤よりも効果的である。Ｎ2ＯまたはＮＯ2のような酸化窒素は検出されなかった
本発明の好適な実施の態様は次のとおりである。
１．  （ａ）実質的にゼオライトを含まない少なくとも１重量％の酸性金属酸化物；（ｂ）金属酸化物として測定して少なくとも０．５重量％のアルカリ金属、アルカリ土類金属およびそれらの混合物から成る群から選ばれる金属；および（ｃ）少なくとも０．１重量％の酸素貯蔵希土類金属酸化物、酸素貯蔵遷移金属酸化物、およびこれらの混合物から成る群から選ばれる酸素貯蔵金属酸化物成分を含んで成る金属酸化物組成物の製造法において、該方法は
（ｉ）解膠された酸性金属酸化物、および最終組成物中において少なくとも０．５重量％のアルカリ金属および／またはアルカリ土類金属を与えるのに十分な量で随時存在するアルカリ金属、アルカリ土類金属またはこれらの混合物から成る群から選ばれる金属を含む固体分含量が約１０〜約３０重量％の水性スラリをつくり；
（ｉｉ）該解膠された酸性金属酸化物を含むスラリを、最終組成物中に少なくとも０．１重量％の酸素貯蔵金属酸化物を与えるのに十分な量の酸素貯蔵金属の塩と混合し、この際該酸素貯蔵金属は酸素貯蔵希土類金属、酸素貯蔵遷移金属、およびこれらの混合物から成る群から選び；
（ｉｉｉ）随時、最終組成物中において全部で少なくとも１．０重量％の酸性金属酸化物を与えるのに十分な量の付加的な酸性金属酸化物原料を該スラリに加え；
（ｉｖ）得られたスラリを摩砕してスラリ中に含まれる固体の粒子の大きさを１０ミクロン以下にし；
（ｖ）摩砕したスラリを噴霧乾燥して平均粒径が４５μｍ超の粒子をつくり；
（ｖｉ）噴霧乾燥した粒子を対応する金属酸化物を生じ成分（ａ）〜（ｃ）を含んで成る金属酸化物の組成物が得られるのに十分な温度で十分な時間の間カ焼することを特徴とする方法。
２．  該酸性金属酸化物を含むスラリは、（１）最終組成物中に少なくとも１重量％の解膠された酸性金属酸化物を与えるのに十分な量の、ゼオライトを実質的に含まない酸性金属酸化物を含む水性スラリをつくり、この際該スラリは約１０〜約３０重量％の固体分含量を有するようにし、（２）このスラリに，該酸性金属酸化物を解膠して最終組成物中において金属酸化物として測定してアルカリ金属、アルカリ土類金属およびこれらの混合物から成る群から選ばれる金属を少なくとも０．５重量％与えるのに十分な量のアルカリ金属の塩基、アルカリ土類金属の塩基およびこれらの混合物から成る群から選ばれる塩基を加えることによりつくられることを特徴とする上記１記載の方法。
３．  該酸性金属酸化物を含むスラリは、（１）最終組成物中に少なくとも１重量％の解膠された酸性金属酸化物を与えるのに十分な量の，ゼオライトを実質的に含まない酸性金属酸化物を含む水性スラリをつくり、この際該スラリは約１０〜約３０重量％の固体分含量を有するようにし、（２）該酸性金属酸化物を含むスラリに該酸性金属酸化物を解膠するのに十分な量の酸を加えることによりつくられることを特徴とする上記１記載の方法。
４．  酸素貯蔵金属の塩は少なくとも１種の酸素貯蔵希土類金属を含んで成ることを特徴とする上記１、２または３記載の方法。
５．  酸素貯蔵希土類金属はセリウム、サマリウム、プラセオジム、ユーロピウム、テルビウム、およびこれらの混合物から成る群から選ばれることを特徴とする上記４記載の方法。
６．  酸素貯蔵希土類金属はセリウムを含んで成ることを特徴とする上記５記載の方法。
７．  酸素貯蔵金属の塩は少なくとも１種の酸素貯蔵遷移金属を含んで成ることを特徴とする上記４記載の方法。
８．  酸素貯蔵遷移金属はバナジウム、マンガン、鉄、ニッケル、銅、コバルト、クロム、チタン、銀、モリブデン、ニオブ、金、タングステンおよびこれらの混合物から成る群から選ばれることを特徴とする上記７記載の方法。
９．  解膠された酸性金属酸化物を含む水性スラリは約２０〜約２５重量％の固体分含量をもっていることを特徴とする上記１、２または３記載の方法。
１０．  段階（ｉｖ）においてスラリを摩砕して粒子の大きさを５μｍ以下にすることを特徴とする上記１、２または３記載の方法。
１１．  段階（ｖ）において噴霧乾燥した粒子は平均粒径が約５０〜約２００μｍであることを特徴とする上記１、２または３記載の方法。
１２．  噴霧乾燥した粒子は平均粒径が約５５〜約１５０μｍであることを特徴とする上記１１記載の方法。
１３．  工程（ｖｉ）において噴霧乾燥した粒子を約４００〜約８００℃において約３０分〜約４時間カ焼することを特徴とする上記１、２または３記載の方法。
１４．  酸性金属酸化物を完全に解膠するのに十分な時間および十分な温度においてスラリを熟成する段階（３）をさらに含むことを特徴とする上記２記載の方法。
１５．  塩基はアルカリ金属の塩基であることを特徴とする上記２記載の方法。
１６．  アルカリ金属の塩基は水酸化ナトリウム、水酸化カリウム、アルミン酸ナトリウムおよびこれらの混合物から成る群から選ばれることを特徴とする上記１５記載の方法。
１７．  該塩基は水酸化ナトリウムであることを特徴とする上記２記載の方法。
１８．  該塩基はアルカリ土類金属の塩基であることを特徴とする上記２記載の方法。
１９．  アルカリ土類金属の塩基は水酸化マグネシウム、水酸化カルシウムおよびこれらの混合物からなる群から選ばれることを特徴とする上記１８記載の方法。
２０．  酸性金属酸化物を完全に解膠するのに十分な時間および十分な温度において解膠された酸性金属酸化物を含むスラリを熟成する段階（３）をさらに含むことを特徴とする上記３記載の方法。
２１．  酸性金属酸化物を含むスラリに加える酸の量は酸性金属酸化物１モル当たり約０．０１〜約１．０モルであることを特徴とする上記３記載の方法。
２２．  酸性金属酸化物を含むスラリに加える酸の量は酸性金属酸化物１モル当たり約０．０５〜約０．６モルであることを特徴とする上記２１記載の方法。
２３．  酸は塩酸、硫酸、燐酸、硝酸、蟻酸、酢酸、およびこれらの混合物から成る群から選ばれることを特徴とする上記３記載の方法。
２４．  最終組成物において金属酸化物として測定して少なくとも０．５重量％のアルカリ金属および／またはアルカリ土類金属を与えるのに十分な量のアルカリ金属の塩、アルカリ土類金属の塩またはこれらの混合物から成る群から選ばれる塩の少なくとも１種の水溶液で該カ焼した金属酸化物の粒子を処理する段階（ｖｉｉ）をさらに含むことを特徴とする上記３記載の方法。
２５．  該塩は炭酸塩、重炭酸塩、塩化物，硝酸塩、珪酸塩、およびこれらの混合物から成る群から選ばれることを特徴とする上記２４記載の方法。
２６．  該塩はアルカリ金属塩であることを特徴とする上記２４記載の方法。
２７．  該アルカリ金属塩を含んでなるアルカリ金属はナトリウム、カリウム、セシウム、リチウムおよびこれらの混合物から成る群から選ばれるアルカリ金属であることを特徴とする上記２６記載の方法。
２８．  アルカリ金属塩を含んでなるアルカリ金属はナトリウムであることを特徴とする上記２７記載の方法。
２９．  該塩はアルカリ土類金属の塩であることを特徴とする上記２４記載の方法。
３０．  アルカリ土類金属塩のアルカリ土類金属はマグネシウム、カルシウム、バリウム、ストロンチウム、およびこれらの混合物から成る群から選ばれることを特徴とする上記２９記載の方法。
３１．  （ａ）実質的にゼオライトを含まない少なくとも約１重量％の酸性金属酸化物；（ｂ）金属酸化物として測定して少なくとも０．５重量％のアルカリ金属、アルカリ土類金属およびそれらの混合物から成る群から選ばれる金属；および（ｃ）少なくとも０．１重量％の酸素貯蔵希土類金属酸化物、酸素貯蔵遷移金属酸化物、およびこれらの混合物から成る群から選ばれる酸素貯蔵金属酸化物成分を含んで成る金属酸化物組成物の製造法において、該方法は
（１）固体分濃度が約１０〜約３０重量％で、最終組成物中において少なくとも１重量％の酸性金属酸化物を与えるのに十分な量の酸性金属酸化物を含んで成る酸性金属酸化物の水性スラリをつくり、
（２）該スラリに該酸性金属酸化物を解膠し最終組成物中において金属酸化物として測定して少なくとも０．５重量％のアルカリ金属および／またはアルカリ土類金属を与えるのに十分な量のアルカリ金属および／またはアルカリ土類金属の塩基を加え、
（３）スラリの中で該酸性金属酸化物を完全に解膠するのに十分な温度および十分な時間において該塩基で解膠した酸性金属酸化物を含むスラリを熟成し、
（４）最終組成物中において少なくとも０．１重量％の少なくとも１種の酸素貯蔵金属酸化物を与えるにに十分な量の酸素貯蔵金属の塩を該解膠した酸性金属酸化物のスラリに加え、
（５）随時、最終組成物中に全部で少なくとも１重量％の酸性金属酸化物を与えるのに十分な量で付加的な酸性金属酸化物原料を該スラリに加え、
（６）得られたスラリを最終スラリ中において約５〜２５重量％の固体分含量を与えるのに十分な量の水で希釈し、
（７）該スラリを摩砕してスラリ中に含まれる材料の粒子の大きさを１０ミクロン以下に減少させ、
（８）摩砕されたスラリを噴霧乾燥して平均粒径が４５μｍ超の粒子をつくり、
（９）該噴霧乾燥された粒子を揮発分を除去するのに十分な温度で十分な時間の間乾燥し、
（１０）該乾燥した粒子を対応する金属酸化物が生成し成分（ａ）〜（ｃ）を含んで成る金属酸化物組成物が得られるのに十分な温度および時間でカ焼することを特徴とする方法。
３２．  該酸性金属酸化物を含むスラリの固体分濃度はスラリの約２０〜２５重量％であることを特徴とする上記３１記載の方法。
３３．  該塩基はアルカリ金属の塩基であることを特徴とする上記３１記載の方法。
３４．  該アルカリ金属の塩基は水酸化ナトリウム、水酸化カリウム、アルミン酸ナトリウム、およびこれらの混合物から成る群から選ばれることを特徴とする上記３３記載の方法。
３５．  該塩基はアルカリ土類金属の塩基であることを特徴とする上記３３記載の方法。
３６．  アルカリ土類金属の塩基は水酸化マグネシウム、水酸化カルシウム、およびこれらの混合物から成る群から選ばれることを特徴とする上記３５記載の方法。
３７．  該解膠した酸性金属酸化物を含むスラリを室温〜約９０℃の温度で約３０分〜約４時間の間熟成させることを特徴とする上記３１記載の方法。
３８．  酸素貯蔵金属の塩は少なくとも１種の酸素貯蔵希土類金属を含んで成ることを特徴とする上記３１記載の方法。
３９．  酸素貯蔵希土類金属はセリウム、サマリウム、プラセオジム、ユーロピウム、テルビウム、およびこれらの混合物から成る群から選ばれることを特徴とする上記３８記載の方法。
４０．  酸素貯蔵希土類金属はセリウムを含んで成ることを特徴とする上記３９記載の方法。
４１．  酸素貯蔵希土類金属の塩は少なくとも１種の酸素貯蔵遷移金属を含んで成ることを特徴とする上記３１記載の方法。
４２．  酸素貯蔵遷移金属はバナジウム、マンガン、鉄、ニッケル、銅、コバルト、クロム、チタン、銀、モリブデン、ニオブ、金、タングステンおよびこれらの混合物から成る群から選ばれることを特徴とする上記４１記載の方法。
４３．  段階（７）においてスラリを摩砕し粒子の大きさを５μｍ以下にすることを特徴とする上記３１記載の方法。
４４．  段階（８）において噴霧乾燥した粒子は平均粒径が約５０〜約２００μｍであることを特徴とする上記３１記載の方法。
４５．  該噴霧乾燥した粒子は平均粒径が約６０〜約１２０μｍであることを特徴とする上記４４記載の方法。
４６．  噴霧乾燥した粒子を段階（１０）で約４００〜約８００℃の温度で約３０分〜約４時間カ焼することを特徴とする上記３１記載の方法。
４７．  段階（１）〜（１０）は順次行なわれることを特徴とする上記３１記載の方法。
４８．  酸性金属酸化物はアルミナ、シリカアルミナ、ランタナアルミナ、ジルコニアアルミナ、およびこれらの混合物から成る群から選ばれることを特徴とする上記２または３記載の方法。
４９．  酸性金属酸化物はアルミナ、シリカアルミナ、ランタナアルミナ、ジルコニアアルミナ、およびこれらの混合物から成る群から選ばれることを特徴とする上記３１記載の方法。
５０．  酸性金属酸化物はアルミナまたはシリカアルミナであることを特徴とする上記４８記載の方法。
５１．  酸性金属酸化物はアルミナまたはシリカアルミナであることを特徴とする上記４９記載の方法。
５２．  酸性金属酸化物はさらに少なくとも１種の安定化用の金属酸化物を含んで成ることを特徴とする上記２または３記載の方法。
５３．  該安定化用の金属酸化物はイットリア、ネオジミア、サマリア、ユーロピア、ガドリニア、およびこれらの混合物から成る群から選ばれることを特徴とする上記５２記載の方法。
５４．  金属酸化物組成物上において金属として測定して少なくとも０．１ｐｐｍの貴金属を与えるのに十分な量の少なくとも１種の貴金属を含んで成る塩の水溶液をカ焼した金属酸化物組成物と接触させること更に含んでなることを特徴とする上記１、２または３記載の方法。
５５．  金属酸化物組成物上において金属として測定して少なくとも０．１ｐｐｍの貴金属を与えるのに十分な量の少なくとも１種の貴金属を含んで成る塩の水溶液をカ焼した金属酸化物組成物と接触させることを更に含んでなることを特徴とする上記３１記載の方法。
５６．  該塩は白金、パラジウム、イリジウム、ロジウム、オスミウム、ルテニウム、レニウム、およびこれらの混合物から成る群から選ばれる少なくとも１種の貴金属を含んで成ることを特徴とする上記５４記載の方法。
５７．  該少なくとも１種の貴金属は白金、ロジウム、イリジウムおよびこれらの混合物から成る群から選ばれることを特徴とする上記５６記載の方法。
５８．  該塩は白金、パラジウム、イリジウム、ロジウム、オスミウム、ルテニウム、レニウム、およびこれらの混合物から成る群から選ばれる少なくとも１種の貴金属を含んで成ることを特徴とする上記５５記載の方法。
５９．  該少なくとも１種の貴金属は白金、ロジウム、イリジウムおよびこれらの混合物から成る群から選ばれることを特徴とする上記５８記載の方法。
６０．  該塩は硝酸塩、塩化物、炭酸塩、硫酸塩、アミン錯体およびこれらの混合物から成る群から選ばれることを特徴とする上記５４記載の方法。
６１．  該塩は硝酸塩、塩化物、炭酸塩、硫酸塩、アミン錯体およびこれらの混合物から成る群から選ばれることを特徴とする上記５５記載の方法。
６２．  酸性金属酸化物はさらに少なくとも１種の安定化用の金属酸化物を含んで成ることを特徴とする上記３１記載の方法。
６３．  該安定化用の金属酸化物はイットリア、ネオジミア、サマリア、ユーロピア、ガドリニア、およびこれらの混合物から成る群から選ばれることを特徴とする上記６２記載の方法。
６４．  酸素貯蔵金属酸化物塩はさらに少なくとも１種の安定化用の金属酸化物を含んで成ることを特徴とする上記１または３１記載の方法。
６５．  該安定化用の金属酸化物はジルコニア，ランタナ，ネオジミア，ガドリニア，イットリア、スカンジア，ハフニアおよびこれらの混合物から成る群から選ばれることを特徴とする上記６４記載の方法。